(57)【特許請求の範囲】
【請求項１】
次式の金属有機前駆体。
Ｓｒ[Ｍ(ＯＲ1)6-xＬx]2
（式中、ｘは１〜６であり；
ＭはＴａ又はＮｂであり；
Ｒ1は直鎖又は分岐鎖アルキル基であり；かつ
Ｌは次式のアルコキシド基である：
【化１】
0004087065.tif 000007
（式中、ｎは０又は１であり、
ｎが０のときＸはＯであり、ｎが１のときＸはＮであり、
Ｒ2及びＲ3は同一若しくは異なる直鎖若しくは分岐鎖アルキル基であり；かつ
Ｒ4は無置換の直鎖又は分岐鎖のアルキル鎖であるか、又はアミノ、アルキルアミノ又はアルコキシ基で置換されている直鎖又は分岐鎖のアルキル鎖である。））
【請求項２】
ｘが、１又は２である請求項１に記載の金属有機前駆体。
【請求項３】
アルコキシ基ＯＲ1が、エトキシ基、イソプロポキシ基及び三級ブトキシ基からなる群から選ばれる請求項１又は２に記載の金属有機前駆体。
【請求項４】
次式：Ｓｒ{Ｍ(ＯＲ1)5Ｌ}2  又は  Ｓｒ{Ｍ(ＯＲ1)4Ｌ2}2
で表される請求項１〜３のいずれか１項に記載の金属有機前駆体。
【請求項５】
Ｌが、ジメチルアミノアルコキシド基である請求項１〜４のいずれか１項に記載の金属有機前駆体。
【請求項６】
前記ジメチルアミノアルコキシド基が、ジメチルアミノエトキシド、ジメチルアミノプロポキシド又はビス−ジメチルアミノプロポキシドである請求項５に記載の金属有機前駆体。
【請求項７】
Ｌが、アルコキシアルコキシド基である請求項１〜６のいずれか１項に記載の金属有機前駆体。
【請求項８】
前記アルコキシアルコキシド基が、−ＯＣＨ2ＣＨ2ＯＣＨ3、−ＯＣＨ(ＣＨ3)ＣＨ2ＯＣＨ3及び−ＯＣＨ(ＯＣＨ3)ＣＨ2ＯＣＨ3からなる群から選ばれる請求項７に記載の金属有機前駆体。
【請求項９】
前記金属有機前駆体が、Ｓｒ[Ｔａ(ＯＥｔ)5(ビス−ｄｍａｐ)]2であって、ビス−ｄｍａｐが、ビス−ジメチルアミノプロポキシドであるか、又は
前記金属有機前駆体が、Ｓｒ[Ｔａ(ＯＥｔ)5(ｄｍａｅ)]2であって、ｄｍａｅが、ジメチルアミノエトキシドである、
請求項１記載の金属有機前駆体。
【請求項１０】
ＭＯＣＶＤ（金属有機化学蒸着）法で金属有機前駆体を用いて、ストロンチウム金属酸化物の薄膜又は該酸化物を含有する薄膜を蒸着させる方法であって、前記ストロンチウム金属酸化物前駆体が、次式で表されることを特徴とする方法。
Ｓｒ[Ｍ(ＯＲ1)6-xＬx]2
（式中、ｘは１〜６であり；
ＭはＴａ又はＮｂであり；
Ｒ1は直鎖又は分岐鎖アルキル基であり；かつ
Ｌは次式のアルコキシド基である：
【化２】
0004087065.tif 000008
（式中、ｎは０又は１であり、
ｎが０のときＸはＯであり、ｎが１のときＸはＮであり、
Ｒ2及びＲ3は同一若しくは異なる直鎖若しくは分岐鎖アルキル基であり；かつ
Ｒ4は無置換の直鎖又は分岐鎖のアルキル鎖であるか、又はアミノ、アルキルアミノ又はアルコキシ基で置換されている直鎖又は分岐鎖のアルキル鎖である。））
【請求項１１】
ｘが、１又は２である請求項１０に記載の方法。
【請求項１２】
アルコキシ基ＯＲ1が、エトキシ基、イソプロポキシ基及び三級ブトキシ基からなる群から選ばれる請求項１０又は１１に記載の方法。
【請求項１３】
前記ストロンチウム金属酸化物前駆体が、次式：
Ｓｒ{Ｍ(ＯＲ1)5Ｌ}2  又は  Ｓｒ{Ｍ(ＯＲ1)4Ｌ2}2
で表される、請求項１０〜１２のいずれか１項に記載の方法。
【請求項１４】
Ｌが、ジメチルアミノアルコキシド基である請求項１０〜１３のいずれか１項に記載の方法。
【請求項１５】
前記ジメチルアミノアルコキシド基が、ジメチルアミノエトキシド、ジメチルアミノプロポキシド及びビス−ジメチルアミノプロポキシドからなる群から選ばれる請求項１４に記載の方法。
【請求項１６】
Ｌが、アルコキシアルコキシド基である請求項１０〜１３のいずれか１項に記載の方法。
【請求項１７】
前記アルコキシアルコキシド基が、−ＯＣＨ2ＣＨ2ＯＣＨ3、−ＯＣＨ(ＣＨ3)ＣＨ2ＯＣＨ3、又は−ＯＣＨ(ＯＣＨ3)ＣＨ2ＯＣＨ3である請求項１６に記載の方法。
【請求項１８】
前記金属有機前駆体が、Ｓｒ[Ｔａ(ＯＥｔ)5(ビス−ｄｍａｐ)]2であって、ビス−ｄｍａｐが、ビス−ジメチルアミノプロポキシドであるか、又は
前記金属有機前駆体が、Ｓｒ[Ｔａ(ＯＥｔ)5(ｄｍａｅ)]2であって、ｄｍａｅが、ジメチルアミノエトキシドである、
請求項１０に記載の方法。
【請求項１９】
ビスマス金属有機前駆体を含めることによって、ストロンチウムビスマスタンタル金属酸化物又はストロンチウムビスマスニオブ金属酸化物を蒸着させるための請求項１０〜１８のいずれか１項に記載の方法。
【請求項２０】
前記ビスマス前駆体が、Ｂｉ(Ｃ6Ｈ5)3、Ｂｉ(ｔｈｄ)3（式中、ｔｈｄは、２,２,６,６−テトラメチル−３,５−ヘプタンジオネートを表す）、Ｂｉ(ＯＣＨ2ＣＨ2ＮＭｅ2)3及びＢｉ(ＯＣＭｅ2ＣＨ2ＣＨ2ＯＭｅ)3からなる群から選択される請求項１９項に記載の方法。
【請求項２１】
前記ビスマス及びストロンチウム前駆体が、別個にエバポレートされる、請求項１９又は２０に記載の方法。
【請求項２２】
前記ビスマス及びストロンチウム前駆体が、ＭＯＣＶＤ用の単一溶液中で混合される、請求項１９又は２０に記載の方法。
【請求項２３】
前記ビスマス前駆体が、前記ストロンチウム前駆体と同一の配位子Ｌを有する請求項２２に記載の方法。
【請求項２４】
前記前駆体溶液が、エーテル、環状エーテル及び炭化水素からなる群から選択される有機溶媒である、請求項２２又は２３に記載の方法。
【発明の詳細な説明】
【０００１】
本発明は、ＭＯＣＶＤによるヘテロ金属酸化物膜製造用の新規な前駆体に関し、詳細には、ストロンチウム タンタル／ニオブ酸化物膜の成長用前駆体に関する。
強誘電性の金属酸化物（ストロンチウム ビスマス タンタル酸塩(ＳｒＢｉ2Ｔａ2Ｏ9又はＳＢＴ)及びストロンチウム ビスマス ニオブ酸塩(ＳｒＢｉ2Ｎｂ2Ｏ9又はＳＢＮ)は、印加電圧によって逆転可能な一定方向の正味の電気双極子を有する。これら強誘電性金属は、電力をオフにした後でさえ、残留極性（すなわち電荷）を保持しており、非揮発性強誘電性ランダムアクセスメモリ（ＮＶＦＥＲＡＭ'ｓ）におけるコンデンサー層として、コンピュータ技術に利用できる多くの可能性を有している。また、ＮＶＦＥＲＡＭ'ｓは、非常に速く（ナノセカンドの１００分の１）切り換え可能であり、それらは放射線に強いので、特に軍事及び宇宙用途に好適である。
【０００２】
ビスマス酸化物層間に挟まれた強誘電性偽ペロブスカイト格子を有する層状のペロブスカイトストロンチウムビスマスタンタル ＳｒＢｉ2Ｔａ2Ｏ9(ＳＢＴ)の薄膜は、非揮発性強誘電性コンピュータメモリにおけるコンデンサー層としての用途に大きな可能性がある。Ｐｂ(Ｚｒ.Ｔｉ)Ｏ3のような他の強誘電性酸化物に基づくコンデンサーと対照的に、ＳＢＴに基づくコンデンサーは、極僅かな極性疲労しか示さず、従来のＰｔ電極技術と完全に適合して、非常に薄い場合でさえ良い電気特性を維持する。
ＳＢＴ薄膜は、ゾルゲル金属有機分解、パルスレーザアブレーション及び金属有機化学蒸着(ＭＯＣＶＤ)を含む種々の技術によって蒸着されている。ＭＯＣＶＤは、大きな領域の成長力、優れた膜均一性や組成コントロール、及び２μm未満のデバイスディメンションにおいて優れた等角段階適用範囲を与えるので、他の蒸着法を超える多くの利点を有する。ＭＯＣＶＤ法は、現在のシリコンＣＶＤ法とも完全に適合する。
【０００３】
しかし、ＭＯＣＶＤの可能性の十分な現実化のためには、所望の物理的性質及び分解特性を有する前駆体を入手できることが必須である。基板上での前駆体の気化と分解の間に十分な温度窓があり、該前駆体は適合性であり、かつ前反応しないことが必要であり、それらは分解して所望の金属酸化物の純粋な膜を同様の基板温度で形成すべきである。理想的には、前駆体は、低毒性でもあって、かつ周囲条件下で比較的安定であるべきである。
今までは、ＳＢＴ及びＳＢＮのＭＯＣＶＤは、適切な金属有機前駆体の欠如によって厳しく制限されていた。従来の前駆体としては、Ｓｒ(thd)２（式中、thd＝２,２,６,６−テトラメチル−３,５−ヘプタンジオネート）、Ｂｉ(Ｃ6Ｈ5)3及びＴａ(ＯＰｒi)4(thd)が挙げられ、通常適合せず、広く異なった物理的性質及び／又は分解特性を有している。この問題を軽減する努力において、Ｓｒ／Ｔａヘテロ金属アルコキシド[Ｓｒ{Ｔａ(ＯＰｒi)6}2]が、ＳＢＴに対する先駆体としてＢｉ(ＯＢｕt)3と共に研究されてきた。このアプローチの潜在的な利点は、前駆体中のストロンチウムとタンタルとの比率が蒸着されるＳＢＴ膜に必要な比率と調和していることであるが、ストロンチウムとタンタルアルコキシド種が、前駆体の蒸発及び輸送の際に分離する可能性が存在する。他の欠点は、[Ｓｒ{Ｔａ(ＯＲ)6}2]前駆体は、相対的に不飽和なので、湿気による攻撃に影響されやすく、かつ溶液ベースの液体注入ＭＯＣＶＤでの貯蔵期間を減少させる。
【０００４】
本発明の目的は、上述の欠点を克服できるＳＢＴ及びＳＢＮのＭＯＣＶＤ用の新規な金属有機前駆体を提供することである。
本発明の一観点に従い、次式の金属有機前駆体が提供される。
Ｓｒ[Ｍ(ＯＲ1)6-xＬx]2
式中、ｘは１〜６であり；
ＭはＴａ又はＮｂであり；Ｒ1は直鎖又は分岐鎖アルキル基であり；かつ
Ｌは次式のアルコキシド基である：
【化３】
0004087065.tif 000002
式中、ｎ＝０又は１；ＸはＮ又はＯであり；Ｒ2及びＲ3は同一若しくは異なる直鎖若しくは分岐鎖アルキル基であり、かつＲ4は直鎖又は分岐鎖で、任意に置換されていてもよいアルキル鎖である。
【０００５】
第２の観点に従い、本発明は、ＭＯＣＶＤ法で金属有機前駆体を用いてストロンチウム金属酸化物の、又はそれを含有する薄膜を蒸着させる方法であって、そのストロンチウム金属酸化物前駆体が、次式を有することを特徴とする方法を提供する。
Ｓｒ[Ｍ(ＯＲ1)6-xＬx]2
式中、ｘは１〜６であり；ＭはＴａ又はＮｂであり；
Ｒ1は直鎖又は分岐鎖アルキル基であり；かつＬは次式のアルコキシド基であって：−
【化４】
0004087065.tif 000003
式中、ｎ＝０又は１；ＸはＮ又はＯであり；Ｒ2及びＲ3は同一若しくは異なる直鎖若しくは分岐鎖アルキル基であり、かつＲ4は直鎖又は分岐鎖で、任意に置換されていてもよいアルキル鎖である。
好ましくは、ｘは１又は２である。Ｒ4の任意的な置換基としては、アミノ、アルキルアミノ又はアルコキシ基が挙げられる。
【０００６】
蒸着法は従来のＭＯＣＶＤを含み、又はさらに好ましくは液体注入ＭＯＣＶＤである。液体注入ＭＯＣＶＤによる膜の蒸着用の溶媒は、好ましくはテトラヒドロフランである。
アルコキシ基ＯＲ1は、好ましくはエトキシ基であるが、本発明の化合物では、ＯＲ1は、例えばイソ−プロポキシ又は三級ブトキシ基も有用でありうる。本発明の好ましい前駆体は、次式を有し：
Ｓｒ[Ｍ(ＯＲ1)5Ｌ]2又はＳｒ[Ｍ(ＯＲ1)4Ｌ2]2
式中、Ｍ、Ｒ1及びＬは上記定義のとおりである。
好ましくは、Ｌはジメチルアミノアルコキシド基、特にジメチルアミノエトキシド(ＯＣＨ2ＣＨ2ＮＭｅ2又はＤＭＡＥ)、ジメチルアミノプロポキシド(ＯＣＨ(ＣＨ3)ＣＨ2ＮＭｅ2又はＤＭＡＰ)又はビス−ジメチルアミノプロポキシド(ＯＣＨ(ＣＨ2ＮＭｅ2)ＣＨ2ＮＭｅ2又はビス−ＤＭＡＰ)である。代わりに、Ｌはアルコキシアルコキシド基、特に−ＣＨ2ＣＨ2ＯＭｅ、−ＯＣＨ(ＣＨ3)ＣＨ2ＯＭｅ又は−ＯＣＨ(ＯＭｅ)ＣＨ2ＯＭｅでよい。
【０００７】
上述の前駆体は、種々のビスマス(Ｂｉ)源と併用して、ストロンチウムビスマスタンタル及びストロンチウムビスマスニオブ金属酸化物を蒸着させることができる。
ビスマス源用の好適な前駆体としては、トリフェニルビスマス(Ｂｉ(Ｃ6Ｈ5)3)、Ｂｉ(ｔｈｄ)3、Ｂｉ(ＯＣＨ2ＣＨ2ＮＭｅ2)3及びＢｉ(ＯＣＭｅ2ＣＨ2ＯＭｅ)3が挙げられる。
Ｂｉ(ＯＣＭｅ2ＣＨ2ＯＭｅ)3前駆体は、特に共−前駆体として好適であり、入手可能な最も安定かつ揮発性Ｂｉアルコキシド源の１つである。
Ｂｉ前駆体は、Ｓｒ[Ｍ(ＯＲ1)6-xＬx]2とは別にエバポレートし、又は単一溶液中で混合することができる。後者の場合、ビスマス前駆体は、一般式ＢｉＬ3を有し、式中、Ｌは、ストロンチウム金属酸化物前駆体に関して前述したようなジアルキルアミノアルコキシド又はアルコキシアルコキシド基である。好ましくは、ビスマス前駆体のジアルキルアミノアルコキシド又はアルコキシアルコキシド基は、ストロンチウム金属酸化物前駆体のものと同一である。単一溶液は、エーテル若しくは環状エーテル（例えばＴＨＦ）又はヘキサン若しくはヘプタンのような炭化水素のような有機溶媒中であってよい。
【０００８】
本発明の前駆体は、ＭＯＣＶＤによって基板上にストロンチウム金属酸化物強誘電性膜を蒸着させる方法で使用することができる。好適な基板は、例えばＳｉ(１００)である。強誘電性膜は、特に非揮発性強誘電性ランダムアクセスメモリの製造に使用できる。
ＯＣＨ2ＣＨ2ＮＭｅ2又はＯＣＨ2ＣＨ2ＯＭｅのような金属アルコキシドと窒素若しくは酸素供与体機能化配位子との混合物を含有するＭＯＣＶＤ前駆体溶液の使用は、他の酸化物及び混合酸化物系に容易に拡張することができる。大部分のＴａ2Ｏ5の比誘電率は、小さい割合のＴｉＯ2の添加によってかなり高めることができることが最近わかった。このことは、改良された性能のＴａ2Ｏ5系ＤＲＡＭ'ｓの可能性を提供する。ここで記載される前駆体溶液は、混合Ｔａ2Ｏ5／ＴｉＯ2のＭＯＣＶＤにおける使用に適すると考えられる。好適な前駆体の組合せは、Ｔａ(ＯＲ)4ＤＭＡＥ及びＴｉ(ＯＲ)2(Ｌ)2であり、式中Ｒは、好ましくはＥｔであるか、代わりにＰｒi、Ｐｒn、Ｂｕt、Ｂｕn等でよく、かつＬはＤＭＡＥ、ＤＭＡＰ又はビス−ＤＭＡＰ等である。
【０００９】
以下、実施例のみの目的で、添付図面を参照して本発明をさらに説明する。
本発明は、Ｓｒ／Ｔａ及びＳｒ／Ｎｂ原子が単一分子の前駆体中でさらに強固に結合する方法を調査する。単一のアルコキシド基の窒素又は酸素「供与体機能化」アルコキシド（すなわちＬ）による置換によって、高い正に荷電した金属中心の配位数が増加する。[Ｓｒ{Ｔａ(ＯＥｔ)5(ビス−ｄｍａｐ)}2]の結晶構造、第１の構造的に特徴づけられたＳｒ／Ｔａ二重金属アルコキシドは、添付図面の図１に示されている。
【００１０】
機能化アルコキシド（ＤＭＡＥのような）は、金属中心間の架橋及びキレート配位子として作用する。これによって、適度な揮発性及び液体注入ＭＯＣＶＤでの使用に好ましい有機溶媒中で高い溶解度を有する前駆体となる。
本発明のＳｒ／Ｔａ及びＳｒ／Ｎｂアルコキシド前駆体は、配位数６で完全に飽和されているＳｒ中心とさらに強固に結合された２個の金属原子を有し、水分による攻撃に対して影響されにくくしている。ビス−ＤＭＡＰの場合、Ｓｒ中心は、配位数８でさらに完全に飽和されうる。
【００１１】
従来のビスマス前駆体、例えばＢｉ(Ｃ6Ｈ5)3及びＢｉ(thd)3は、本発明のヘテロ金属アルコキシド前駆体と共に使用して、ＳＢＴ又はＳＢＮを蒸着させることができる。代わりに、酸素又は窒素供与体機能化配位子(Ｌ)、例えばＤＭＡＥ又はＤＭＡＰで置換された単一のアルコキシド基(すなわち−ＯＲ基)を有するビスマスアルコキシドは、ビスマス前駆体として使用できる。好ましくは、ビスマス前駆体Ｂｉ(ＯＣＭｅ2ＣＨ2ＯＭｅ)3は、共−前駆体として使用され、入手可能な最も安定かつ揮発性のＢｉアルコキシド源の１つである。このようなアルコキシド基を含有するビスマス前駆体の使用は、ストロンチウム金属酸化物前駆体として同一の供与体機能化配位子を有するＢｉ前駆体を使用可能にし、ストロンチウムビスマスタンタル酸塩又はストロンチウムビスマスニオブ酸塩膜の製造で、単一の前駆体溶液の使用を可能にし、それによって、ＭＯＣＶＤプロセス及び装置を非常に簡易にすることができる。
以下、実施例によって本発明をさらに説明する。
【００１２】
実施例
前駆体の合成及び性質
（Ｉ）    Ｓｒ[Ｔａ(ＯＥｔ)5(ｄｍａｅ)]2
[Ｓｒ{Ｔａ(ＯＥｔ)6}2](16.9ｇ、17mmol)の試料をｎ−ヘキサン(500ml)に溶かし、撹拌しながらビス−ｄｍａｅＨ(3.1ｇ、34mmol)を添加した。その混合物を３時間還流下煮沸してから冷却した。減圧中でｎ−ヘキサン溶媒を除去して淡黄色の油を得、90〜100℃(0.2mmHg)で減圧蒸留によって精製して無色の液体として生成物を得た(収率72％)。
ＩＲ(nujol mull,NaCI plates)：3350ｓ(幅広)，2890ｓ(幅広)，1645ｍ(幅広)，1435ｗ．1305ｍ，1265ｓ，1120-1070ｓ(ｖ幅広)，1000ｍ，905ｓ，825ｍ。
1Ｈ ＮＭＲ(Ｃ6Ｄ6)：ａ(ppm)  1.64(t,ＣＨ3,30Ｈ)，2.63(ｍ,Ｎ-ＣＨ3, Ｎ-ＣＨ2,16Ｈ)，4.71(ｍ,ＯＣＨ2ＣＨ3,ＯＣＨ2ＣＨ2Ｎ, 24Ｈ)．
【００１３】
（II）    Ｓｒ[Ｔａ(ＯＥｔ)5(ビス−ｄｍａｐ)]2
[Ｓｒ{Ｔａ(ＯＥｔ)6}](16.9ｇ、17mmol)の試料をｎ−ヘキサン(500ml)に溶かし、撹拌しながらビス−ｄｍａｐＨ(５ｇ、34mmol)を添加した。その混合物を３時間還流下煮沸、冷却後、減圧中で溶媒を除去した。生成した淡黄色の油を、185〜190℃(0.2mmHg)で減圧蒸留して、静置するとすぐにロウ様の白色固体に凝固される無色の液体を得た（収率60％）。ｎ−ヘキサンから再結晶し、20℃で２週間貯蔵して無色の結晶として生成物を得た。
ＩＲ(nujol mull,NaCI plates)：3400ｓ(幅広)，2900ｓ(幅広)，1600ｗ(幅広)，1440ｓ。1410ｗ，1380ｓ，1320ｍ，1265ｓ，1150-1050ｓ(ｖ幅広)，1000ｍ，910ｓ，835ｍ，820ｍ。
1Ｈ ＮＭＲ(Ｃ6Ｄ6)：ａ(ppm) 1.29(t,ＣＨ3,30Ｈ)，2.18(ｍ,Ｎ-ＣＨ3, Ｎ-ＣＨ2,32Ｈ)，4.51(ｍ,ＯＣＨ2ＣＨ3,ＯＣＨ2 ビス-dmap, 22Ｈ)。
微量分析：Ｃ34Ｈ84Ｎ4Ｏ12Ｔａ2Ｓｒについての計算値：Ｃ，34.3，Ｈ，7.1；Ｎ，4.7；実測値Ｃ，34.1，Ｈ，7.1，Ｎ，4.8．
【００１４】
（III）    ストロンチウムタンタル酸化物薄膜のＭＯＣＶＤ
ＳｒＴａ2Ｏ6薄膜が、テトラヒドロフラン溶媒中[Ｓｒ{Ｔａ(ＯＥｔ)5(ｄｍａｅ)}2]又は[Ｓｒ{Ｔａ(ＯＥｔ)5(ビス−ｄｍａｐ)}2]の0.1モル溶液を用いて、液体注入ＭＯＣＶＤによって蒸着された。ＭＯＣＶＤ反応器を用いて、Ｓｉ(１００)単一の結晶基板上に、250〜550℃の基板温度の範囲にわたって膜は蒸着された。下表１は、２つの前駆体についてストロンチウムタンタル酸塩を蒸着させるのに用いた成長条件を示している。
【００１５】
表１．  [Ｓｒ{Ｔａ(ＯＥｔ)5(ｄｍａｅ)}2]及び[Ｓｒ{Ｔａ(ＯＥｔ)5(ビス−ｄｍａｐ)}2]からストロンチウムタンタル酸塩を蒸着させるのに用いた成長条件
（ａ）[Ｓｒ{Ｔａ(ＯＥｔ)5(ｄｍａｅ)}2]
0004087065.tif 000004
【００１６】
（ｂ）[Ｓｒ{Ｔａ(ＯＥｔ)5(ビス−ｄｍａｐ)}2]
実験    前駆体溶液      Ａｒ流量        Ｏ2流量        基板温度    層厚(a)
0004087065.tif 000005
【００１７】
添付図面の図２は、基板温度に関する膜の成長速度の依存度を示す。
前駆体[Ｓｒ{Ｔａ(ＯＥｔ)5(ｄｍａｅ)}2]を用いてオージェ電子分光法(ＡＥＳ)で調製された膜の分析により、膜が下表２に示されるようにＳｒＴａ2Ｏ5と近似した組成を有することがわかった。
表２．[Ｓｒ{Ｔａ(ＯＥｔ)5(ｄｍａｅ)}2]から成長したストロンチウムタンタル酸化物膜のＡＥＳデータ(原子中の組成％)
0004087065.tif 000006
【００１８】
本発明の二重アルコキシド化合物は、単一の液体注入ＭＯＣＶＤ反応器上でのストロンチウムタンタル酸塩及びストロンチウムニオブ酸塩の成長用に使用することができる。反応器は、Ｓｒ／Ｔａ、Ｓｒ／Ｎｂ及びＢｉ(ＯＲ)3前駆体の蒸発及び輸送用の２つの入口線、及び酸素ガスのような酸化剤用の入口を有する。添付図面の図３は、ストロンチウム前駆体ＳｒＴａ2(ＯＥｔ)10(ＤＭＡＥ)2及びＳｒＴａ2(ＯＥｔ)10(ＤＭＡＰ)2の使用によるＭＯＣＶＤの注入速度に対するストロンチウムタンタル酸塩の膜の成長速度を示す。図４は、同一の前駆体の使用による酸素流量に対するストロンチウムタンタル酸塩の成長速度を示す。
【図面の簡単な説明】
【図１】  新規な前駆体、Ｓｒ[Ｔａ(ＯＥｔ)5(ビス−ＤＭＡＰ)]2の分子構造を示す。
【図２】  本発明の２つのストロンチウムタンタル前駆体を用いてＭＯＣＶＤによって達成された基板温度に対する成長速度のプロットである。
【図３】  本発明の２つのストロンチウムタンタル前駆体を用いてＭＯＣＶＤによって達成された注入速度に対する成長速度のプロットである。
【図４】  本発明の２つのストロンチウムタンタル前駆体を用いてＭＯＣＶＤによって達成された酸素流量に対する成長速度のプロットである。
【図１】
0004087065.tif 000009
【図２】
0004087065.tif 000010
【図３】
0004087065.tif 000011
【図４】
0004087065.tif 000012